(57)【要約】【課題】導電性ナノ構造に基づく複合透明導電体と、それを形成するための方法を提供すること【解決手段】金属ナノワイヤまたは金属ナノチューブに基づく一次導電性媒体と、異なる種類のナノ構造または連続導電性薄膜に基づく二次導電性媒体とを備える複合透明導電体が記載される。例えば、複数の金属ナノワイヤまたは複数の金属ナノチューブを含む一次導電性媒体と、一次導電性媒体に連結される二次導電性媒体であって、連続導電性薄膜である二次導電性媒体とを備える、複合透明導電体が記載される。【選択図】  図５
2015135831.tif 000002
【特許請求の範囲】
【請求項１】
明細書または図面に記載の発明。
【発明の詳細な説明】
【技術分野】
【０００１】
（発明の分野）
本開示は、導電性ナノ構造に基づく複合透明導電体と、それを形成するための方法とに関する。
【背景技術】
【０００２】
透明導電体は、光透過性導電性薄膜を指す。透明導電体は、液晶ディスプレイ、プラズマディスプレイ、タッチパネル、エレクトロルミネセント素子、および薄膜太陽電池等のフラットパネルディスプレイにおける透明電極として、帯電防止層として、ならびに電磁波遮蔽層として広く使用されている。
【０００３】
従来の透明導電体には、インジウムスズ酸化物（ＩＴＯ）等の真空蒸着金属酸化物が含まれる。しかしながら、金属酸化物膜は、高導電率を達成するために、真空チャンバ、上昇蒸着温度、および／または高い焼きなまし温度を必要とすることから、加工に費用が掛かる。また、金属酸化物膜は、屈曲等の微量の物理的応力を受ける場合であっても、脆弱で破損し易い。
【０００４】
また、導電性高分子も、光透過性電導体として使用されてきた。しかしながら、導電性高分子は、概して、金属化学物皮膜よりも低い導電率値および高い光吸収性を有し（特に可視波長で）、化学的および長期的安定性の不足を被る。
【０００５】
導電性ナノ構造は、そのサブミクロン寸法により光透過性導電性膜を形成することが可能である。同時係属および共有の特許文献１、特許文献２、および特許文献３は、金属ナノワイヤ等の網状異方性導電性ナノ構造によって形成される透明導電体について説明している。ＩＴＯ膜と同様に、ナノ構造ベースの透明導電体は、フラットパネルディスプレイおよびタッチスクリーン等のエレクトロクロミックディスプレイにおける薄膜トランジスタに連結可能である電極として特に有用である。加えて、ナノ構造ベースの透明導電体は、色フィルタおよび偏光子における塗膜として、偏光子として、およびその他のものとしても適切である。上記同時係属出願は、参照によりその全体が本明細書に組み込まれる。
【０００６】
高品質のディスプレイシステムに対する需要増加を満たすために、費用効率が高く、かつ高性能であるナノ構造ベースの透明導電体を提供する必要性が存在する。
【先行技術文献】
【特許文献】
【０００７】
【特許文献１】米国特許出願第１１／５０４，８２２号明細書
【特許文献２】米国特許出願第１１／８７１，７６７号明細書
【特許文献３】米国特許出願第１１／８７１，７２１号明細書
【発明の概要】
【課題を解決するための手段】
【０００８】
複合透明導電体およびその用途について説明する。
【０００９】
一実施形態は、複数の金属ナノワイヤまたは複数の金属ナノチューブを含む一次導電性媒体と、一次導電性媒体に連結される二次導電性媒体であって、第２の種類のナノ構造または連続導電性薄膜を含む二次導電性媒体とを備える複合透明導電体について説明する。
【００１０】
別の実施形態は、複数の金属ナノワイヤまたは複数の金属ナノチューブを含む一次導電性媒体と、一次導電性媒体に連結される二次導電性媒体であって、連続導電性薄膜である二次導電性媒体とを備える機器について説明する。
【００１１】
さらなる実施形態は、第１の電極と、第２の電極であって、第１の電極および前記第２の電極の間の垂直距離はセルギャップを規定する第２の電極とを備え、第１の電極は、一次導電性媒体および二次導電性媒体を含む複合透明導電体であり、一次導電性媒体は、セルギャップと類似のメッシュサイズを有する金属ナノワイヤまたは金属ナノチューブを含み、二次導電性媒体は、セルギャップの約１／５から１／１００までのメッシュサイズを有する連続導電性薄膜またはナノ構造の導電性網である、液晶ディスプレイセルについて説明する。
【図面の簡単な説明】
【００１２】
図面において、同一の参照番号は、類似の要素または作用を示す。図面における要素のサイズおよび相対位置は、必ずしも一定の縮尺で描かれてはいない。例えば、種々の要素の形状および角度は一定の縮尺で描かれず、これらの要素のいくつかは、図面の視認性を改善するために、任意により拡大および配置されている。さらに、描かれる要素の特定の形状は、特定の要素の実際の形状に関するいかなる情報も伝えることを意図せず、単に、図面を認識し易いように選択されただけである。
【図１】図１は、電気的パーコレーションレベルを上回る、金属ナノワイヤの膜を示す。
【図２Ａ】図２Ａは、電気的パーコレーションレベルを下回る、金属ナノワイヤの膜を示す。
【図２Ｂ】図２Ｂは、電気的パーコレーションレベルを下回り、かつ連続導電性薄膜と組み合わせられる金属ナノワイヤを備える複合透明導電体を示す。
【図２Ｃ】図２Ｃは、電気的パーコレーションレベルを下回り、かつ第２の種類の異方性ナノ構造から形成される導電性膜と組み合わせられる金属ナノワイヤを備える複合透明導電体を示す。
【図３Ａ−Ｂ】図３Ａは、隣接する金属ナノワイヤ間で局在化される非均一電場を示す。  図３Ｂは、連続導電性薄膜の存在下の均一電場を示す。
【図４】図４Ａ−４Ｃは、金属ナノワイヤおよびカーボンナノチューブに基づく複合透明導電体の実施形態を示す。
【図５】図５は、その寸法が異なる２つの異なる種類の金属ナノワイヤを有する複合透明導電体を示す。
【図６Ａ−Ｂ】図６Ａ−６Ｂは、金属ナノワイヤおよび金属酸化物膜に基づく複合透明導電体の実施形態を示す。
【図６Ｃ】図６Ｃは、１対の並列抵抗器を図式的に示す。
【図７】図７Ａ−７Ｂは、金属ナノワイヤおよび導電性ポリマー膜に基づく複合透明導電体の実施形態を示す。
【図８】図８は、２つの透明電極間に配置される液晶材料を図式的に示す。
【図９】図９は、複合透明導電体を組み込む機器を示す。
【発明を実施するための形態】
【００１３】
概して、複合透明導電体は、少なくとも２つの種類の透明導電性媒体から形成される導電性膜である。より具体的には、複合透明導電体は、一次導電性媒体としての金属異方性ナノ構造（本明細書で上述した）と、一次導電性媒体に連結される二次導電性媒体とを含む。典型的には、二次導電性媒体は、第２の種類の導電性ナノ構造の導電性網、または導電性ポリマーもしくは金属酸化物から形成される連続導電性薄膜である。
【００１４】
複合透明導電体の電気的特性および光学的特性は、構成導電性媒体の幾何学的形状、導電率、光学的特性、分布、および荷重レベル等の要因によって判断される。
【００１５】
特定の実施形態では、複合透明導電体は、個別の導電性膜の層状構造である。他の実施形態では、複合透明導電体は、２つ以上の種類の導電性媒体（例えば、２つ以上の種類の導電性ナノ構造）が完全に統合される凝集構造である。構造構成にかかわらず、複合透明導電体は、構成導電性媒体の単なる相加的効果を上回る特性を、このような構成導電性媒体の賢明な選択によって呈することが可能である。
【００１６】
（導電性ナノ構造）
特定の実施形態では、複合透明導電体は、少なくとも２つの種類のナノ構造を備え、そのうちの１つは、金属異方性ナノ構造を対象とする。本明細書において使用する際、「ナノ構造」または「導電性ナノ構造」は、概して、ナノサイズの構造を指し、その少なくとも１つの寸法は、５００ｎｍ未満、より好ましくは、２５０ｎｍ、１００ｎｍ、５０ｎｍ、または２５ｎｍ未満である。
【００１７】
ナノ構造は、任意の形状または幾何学的形状を有することが可能である。特定の実施形態では、ナノ構造は、等方的形状（すなわち、アスペクト比＝１）である。典型的な等方性ナノ構造には、ナノ粒子が含まれる。好適な実施形態では、ナノ構造は、等方的形状（すなわち、アスペクト比≠１）である。本明細書において使用する際、アスペクト比は、ナノ構造の長さおよび幅（または直径）の比率を指す。典型的には、異方性ナノ構造は、その長さに沿って長手方向軸を有する。例示的な異方性ナノ構造には、本明細書に定義するように、ナノワイヤおよびナノチューブが含まれる。
【００１８】
ナノ構造は、中実または中空であることが可能である。中実ナノ構造には、例えば、ナノ粒子およびナノワイヤが含まれる。「ナノワイヤ」は、本明細書に定義するように、中実異方性ナノ構造を指す。典型的には、各ナノワイヤは、１０を上回る、好ましくは５０を上回る、より好ましくは１００を上回るアスペクト比（長さ：直径）を有する。典型的には、ナノワイヤは、５００ｎｍを上回る、または１μｍを上回る、または１０μｍを上回る長さを有する。
【００１９】
中空ナノ構造には、例えば、ナノチューブが含まれる。「ナノチューブ」は、本明細書に定義するように、中空異方性ナノ構造を指す。典型的には、ナノチューブは、１０を上回る、好ましくは５０を上回る、より好ましくは１００を上回るアスペクト比（長さ：直径）を有する。典型的には、ナノワイヤは、５００ｎｍを上回る、または１μｍを上回る、または１０μｍを上回る長さを有する。
【００２０】
ナノ構造は、任意の導電性材料から形成可能である。最も典型的には、導電性材料は、金属である。金属材料は、元素金属（例えば、遷移金属）または金属化合物（例えば、金属酸化物）であることが可能である。また、金属材料は、２つ以上の種類の金属を含む金属合金または２種の金属からなる材料であることが可能である。適切な金属には、銀、金、胴、ニッケル、金めっき銀、白金、およびパラジウムが含まれるが、これらに限定されない。また、導電性材料は、炭素または黒鉛（炭素の同素体）等の非金属であることも可能である。
【００２１】
上述のように、金属異方性ナノ構造は、複合透明導電体における一次導電性媒体として使用される。好適な種類の異方性金属ナノ構造には、金属ナノワイヤが含まれる。金属ナノワイヤは、金属、金属合金、めっき金属、または金属酸化物から形成されるナノワイヤである。適切な金属ナノワイヤには、銀ナノワイヤ、金ナノワイヤ、銅ナノワイヤ、ニッケルナノワイヤ、金めっき銀ナノワイヤ、白金ナノワイヤ、およびパラジウムナノワイヤが含まれるが、これらに限定されない。同時係属および共有の米国出願第１１／７６６，５５２号、第１１／５０４，８２２号、第１１／８７１，７６７号、および第１１／８７１，７２１号は、金属ナノワイヤ（例えば、銀ナノワイヤ）を調製する方法と、金属ナノワイヤに基づく透明導電体を形成およびパターン化する方法とについて説明しており、その説明は、参照によりその全体が本明細書に組み込まれる。
【００２２】
一次導電性媒体に使用される別の好適な種類の異方性金属ナノ構造には、金属ナノチューブが含まれる。２００８年２月２６日に出願された同時係属および共有の米国特許出願第６１／０３１，６４３号は、金属ナノチューブ（例えば、金ナノチューブ）を調製する方法と、金属ナノチューブに基づく透明導電体の形成およびパターン化の方法とについて説明しており、その説明は、参照によりその全体が本明細書に組み込まれる。
【００２３】
本明細書においてより詳細に論じるように、ナノワイヤおよびナノチューブ等の金属異方性ナノ構造は、異なる種類の導電性ナノ構造により形成される二次導電性媒体と組み合わせ可能である。二次導電性媒体は、カーボンナノチューブ、一次導電性媒体を形成する金属ナノワイヤ（または、ナノチューブ）とは異なる金属ナノワイヤ（または、ナノチューブ）、導電性ナノ粒子、およびその同等物を含むが、これらに限定されないナノ構造のうちのいずれかであることが可能である。
【００２４】
特定の具体的な実施形態では、二次導電性媒体を形成する導電性ナノ構造は、カーボンナノチューブである。カーボンナノチューブも、導電性異方性ナノ構造である。より具体的には、「カーボンナノチューブ」は、巻き上げ状グラフェンシートの円筒または管を指す。各グラフェンシートは、ｓｐ２混成炭素原子を含む。カーボンナノチューブは、単層構造もしくは多層構造またはその混合のいずれかの形状をとることが可能である。単層カーボンナノチューブ（ＳＷＮＴ）は、単一の巻き上げ状グラフェンシートから形成される。多層カーボンナノチューブ（ＭＷＮＴ）は、相互に入れ子式である２つ以上の同軸上に配置されるＳＷＮＴである。ＳＷＮＴおよびＭＷＮＴの両方は、金属特徴および導電性特徴を示すことで知られている。
【００２５】
典型的には、カーボンナノチューブは、高アスペクト比を有する剛性構造である。ＳＷＮＴおよびＭＷＮＴの長さは、通常１μｍを十分上回り、直径は、約１ｎｍ（ＳＷＮＴの場合）から約５０ｎｍ（ＭＷＮＴの場合）までの範囲である。典型的には、カーボンナノチューブのアスペクト比は、約１０−１００，０００の範囲である。より典型的には、アスペクト比は、約１，０００−１０，０００の範囲である。ＳＷＮＴは、Ｓｉｇｍａ−Ａｌｄｒｉｃｈ（Ｓｔ．Ｌｏｕｉｓ，ＭＯ）より市販されている。
【００２６】
カーボンナノチューブは、任意により、凝集防止のために表面処理され得る。例えば、より良好に水媒体へ分散するように、親水性官能基が表面に組み込まれ得る。表面処理に関する種々の方法については、Ｐｅｎｇ  Ｈ．らのＳｉｄｅｗａｌｌ  Ｃａｒｂｏｘｙｌｉｃ  Ａｃｉｄ  Ｆｕｎｃｔｉｏｎａｌｉｚａｔｉｏｎ  ｏｆ  Ｓｉｎｇｌｅ−Ｗａｌｌｅｄ  Ｃａｒｂｏｎ  Ｎａｎｏｔｕｂｅｓ、Ｊ．Ａｍ．Ｃｈｅｍ．Ｓｏｃ．１２５、１５１７４−１５１８２、２００３、およびＬｉｕ  Ｊ．らのＦｕｌｌｅｒｅｎｅ  Ｐｉｐｅｓ、Ｓｃｉｅｎｃｅ、２８０、１２５３−１２５６、１９９８に説明されている。
【００２７】
さらなる実施形態では、導電性ナノ構造は、銀、金、銅、およびニッケルナノ粒子等の金属ナノ粒子、ならびにインジウムスズ酸化物およびドープ酸化亜鉛ナノ粒子等の金属酸化物ナノ粒子を含む導電性ナノ粒子である。非金属導電性ナノ粒子には、カーボンブラック、グラフェンシート、およびその同等物が含まれる。これらの導電性ナノ粒子は、当技術分野において周知である。
【００２８】
導電性ナノ構造は、連続的な物理的接触により、ならびに一方のナノ構造から別のナノ構造へ移行する電荷により、電気伝導度を達成することが可能である。
【００２９】
（一次導電性媒体）
金属ナノワイヤまたは金属ナノチューブは、一次導電性媒体を形成する。適切な金属ナノワイヤは、金属、金属合金、めっき金属、または金属酸化物から形成されるナノワイヤである。適切な金属ナノワイヤには、銀ナノワイヤ、金ナノワイヤ、銅ナノワイヤ、ニッケルナノワイヤ、金めっき銀ナノワイヤ、白金ナノワイヤ、およびパラジウムナノワイヤが含まれるが、これらに限定されない。適切な金属ナノチューブには、金ナノチューブおよび同時係属米国仮出願第６１／０３１，６４３号に説明されるものが含まれる。
【００３０】
種々の実施形態では、金属ナノワイヤは、約５−１００μｍの長さを有し、５−１００ｎｍの直径（または、断面）を有する。特定の実施形態では、金属ナノワイヤは、約５−３０μｍの長さを有し、２０−８０ｎｍの直径を有する。好適な実施形態では、金属ナノワイヤ（例えば、銀ナノワイヤ）は、約２０μｍの長さを有し、５０ｎｍの直径を有する。
【００３１】
適切な金属ナノチューブは、金属ナノワイヤについて説明した寸法と類似の寸法を有する。ナノチューブでは、直径は、ナノチューブの外径を指す。
【００３２】
ナノ構造は、パーコレーション過程によって導電性網を形成する。パーコレーション導電率は、導電性経路が相互接続ナノ構造によって形成される場合に確立可能である。電気的パーコレーション閾値を達成し、かつ導電性になるためには、十分なナノ構造が存在しなければならない。ゆえに、電気的パーコレーション閾値は、ナノ構造の荷重密度または濃度に関連する臨界値であり、臨界値を上回ると長距離導電率が達成可能である。典型的には、荷重密度は、面積当たりのナノ構造の数を指し、「数／μｍ２」によって表すことが可能である。
【００３３】
同時係属米国特許出願第１１／５０４，８２２号に説明するように、ナノ構造のアスペクト比（長さ：直径）が高くなると、パーコレーション導電率の達成に必要なナノ構造は少なくなる。ナノワイヤ等の異方性ナノ構造では、電気的パーコレーション閾値または荷重密度は、ナノワイヤの長さの２乗に反比例する。参照によりその全体が本明細書に組み込まれる同時係属および共有の出願第１１／８７１，０５３号は、ナノワイヤのサイズ／形状と、パーコレーション閾値における表面荷重密度との理論的関係ならびに経験的関係について詳述している。
【００３４】
図１は、電気的パーコレーション閾値を上回ってナノワイヤ２０により形成される導電性網１０を図式的に示す。導電性経路は、ナノワイヤを相互接続すること（例えば、網の一方の端部から他方の端部まで、接続するナノワイヤを通って追跡可能であること）によって形成される。ゆえに、電流は、ナノワイヤ網１０を横断して伝導可能である。
【００３５】
本明細書において使用する際、「導電性網」または「網」は、電気的パーコレーション閾値を上回る導電性ナノ構造によって形成される相互接続網を指す。典型的には、導電性網の表面抵抗率（または、「シート抵抗」）は、１０８オーム／スクエア（「Ω／□」とも呼ばれる）未満である。好ましくは、表面抵抗率は、１０４Ω／□、３，０００Ω／□、１，０００Ω／□、または１００Ω／□未満である。典型的には、金属ナノワイヤにより形成される導電性網の表面抵抗率は、１０Ω／□から１０００Ω／□、１００Ω／□から７５０Ω／□、５０Ω／□から２００Ω／□、１００Ω／□から５００Ω／□、または１００Ω／□から２５０Ω／□、１０Ω／□から２００Ω／□、１０Ω／□から５０Ω／□、または１Ω／□から１０Ω／□の範囲である。
【００３６】
また、図１に示すように、網状ナノワイヤは、ワイヤ間空間３０を画定する。パーコレーション閾値を上回る際、ワイヤ間空間のサイズ（「メッシュサイズ」とも呼ばれる）は、網の導電率に相関する。典型的には、メッシュサイズが小さいことは、ナノワイヤが密に分散すること意味し、これは高い導電率に相当する。
【００３７】
また、メッシュサイズは、表面荷重レベルの指標として使用可能である。例えば、所定の長さを有するナノワイヤでは、表面荷重が低くなると、メッシュサイズが大きくなる。メッシュサイズが、特定の閾値を上回ると、ナノワイヤは、離隔し過ぎてパーコレーションが不可能になり、ワイヤ間空間は、効率的に絶縁体になる。図２Ａは、ナノワイヤ２０が完全な網の形成に不十分な密度にある膜１２を示す。ワイヤ間空間３０は、絶縁になる。明らかに異なるように、図１の密度に比べてナノワイヤの密度が低いことにより、メッシュサイズは拡大し、ナノワイヤ間の導電率は崩壊している。
【００３８】
（充填材としての二次導電性媒体）
複合透明導電体では、金属ナノワイヤが、電気的パーコレーション閾値未満の荷重レベルにある場合であっても、二次導電性媒体の存在下で導電率を達成することが可能である。一次導電性媒体の金属ナノワイヤは、種々の実施形態では、パーコレーションまたは非パーコレーションであるが、第２の導電性媒体の存在は、複合透明導電体において、予想外の特性および相乗特性を提供する。
【００３９】
特定の実施形態では、二次導電性媒体は、一次導電性媒体を形成する金属ナノワイヤとは異なる材料、寸法、幾何学的形状、または構造のナノ構造を含む。例えば、二次導電性媒体には、異なる寸法または材料のカーボンナノチューブ、金属ナノチューブ、ナノ粒子、および金属ナノワイヤが含まれ得るが、これらに限定されない。
【００４０】
他の実施形態では、二次導電性媒体は、連続導電性薄膜であることが可能である。本明細書において使用する際、「連続導電性」は、薄層を横断する（例えば、表面または面内を横断する）不断かつ一様な導電性経路を指し、この場合、電気伝導率は、導電性媒体の連続的な物理的接触によって確立される。連続導電性薄膜の例として、スパッタまたは蒸着金属酸化物膜、導電性ポリマー膜、およびその同等物が挙げられるが、これらに限定されない。
【００４１】
一側面では、第２の導電性媒体は、ナノワイヤ膜のワイヤ間空間を充填する役割を果たす。図２Ｂは、図２Ａのナノワイヤ２０に連続導電性薄膜４０を添加する複合透明導電体３４を示す。連続導電性薄膜は、絶縁空間３０を充填し、メッシュサイズを効率的に削減する。
【００４２】
図２Ｃは、複数の第２の種類の異方性ナノ構造４８も存在する別の複合透明導電体４４を示す。異方性ナノ構造４８は、ナノワイヤ２０よりもさらに高いアスペクト比を有するように示される。図示するように、ワイヤ間空間３０は、より長いナノ構造４８による効率的な導電率により、効率的に低減する。
【００４３】
図２Ｂおよび図２Ｃに示すように、ナノワイヤおよび二次導電性媒体の組み合わせ効果によって、一次導電性媒体が必ずしも電気的パーコレーション閾値に達していなくても、導電率が確立される。
【００４４】
さらなる側面において、ワイヤ間空間を充填する第２の導電性媒体の存在は、所定の透明導電体における電位分布を等化する役割も果たす。加えて、２つの電極が離間し、かつ電位が印加される場合、２つの電極の空間に電場が生成される。複合透明導電体を電極として用いることは、電場の均一性を強化する役割を果たす。図３Ａは、上部導電性膜５０および下部導電性膜５４間の電場線を示す。導電性膜５０および５４の両方は、ナノワイヤのみをベースとする。上部導電性膜５０は、上部基板５０ｂ上に分散されるナノワイヤ５０ａ（断面図で示す）を備える。同様に、下部導電性膜５４は、下部基板５４ｂ上に分散されるナノワイヤ５４ａ（断面図で示す）を備える。電場（線５８として図式的に示す）は、例として、ナノワイヤ５０ａから開始し、５４ａにおいて終了する。各電極におけるナノワイヤ間のワイヤ間空間（例えば、６２および６６）により、線５８は、対向するワイヤ付近に集中する。図３Ｂは、二次導電性媒体、例えば、連続膜７０および７４が、ワイヤ間空間６２および６６をそれぞれ充填することを示す。結果として、線７８により表される電場は、より均一に分散される。
【００４５】
一次導電性媒体、つまり高導電性金属ナノワイヤは、典型的には、複合透明導電体における電流の大部分を担う。二次導電性媒体は、電流伝導には関与しないが、それでも金属ナノワイヤ間の空間を充填する導電性層を形成することが可能である。本説明において、二次導電性媒体は、１０８オーム／スクエア（「Ω／□」とも呼ばれる）未満の表面抵抗率（または、「シート抵抗」）を有する導電性層を形成する。好ましくは、表面抵抗率は、１０４Ω／□、３，０００Ω／□、１，０００Ω／□、または１００Ω／□未満である。典型的には、連続導電性薄膜のシート抵抗は、１０Ω／□から１０００Ω／□、１００Ω／□から７５０Ω／□、５０Ω／□から２００Ω／□、１００Ω／□から５００Ω／□、または１００Ω／□から２５０Ω／□、１０Ω／□から２００Ω／□、１０Ω／□から５０Ω／□、または１Ω／□から１０Ω／□の範囲である。
【００４６】
種々の実施形態では、第２の導電性媒体により形成される導電性層は、任意により、本明細書に定義するように、透明である。さらに、二次導電性媒体の存在により、光散乱が全体的に低減し得る。金属ナノワイヤは、光散乱および反射により偏光解消を引き起こし得る反射構造である。偏光解消は、典型的には表示機器（例えば、フラットパネルディスプレイ）の光路に存在する透明導電体膜におけるコントラスト比の低減に寄与する主な要因の１つである。コントラスト比が低くなると、表示機器の画像品質に悪影響を及ぼす傾向にある。例えば、同時係属米国仮出願第６１／０３１，６４３号を参照されたい。ナノワイヤのみから形成される透明導電体膜では、ナノワイヤの数の減少により、光散乱の低減がもたらされ得るが、導電率損失の犠牲を潜在的に伴う。本実施形態に従う複合膜により、第２の導電性媒体が提供する補足的導電率により、導電率の低下を必ずしも引き起こさずに、数の少ないナノワイヤを用いることによって反射率の低減が可能になる。
【００４７】
さらに、適切な材料（例えば、低反応性または非反応性）のナノ構造、特定の寸法（例えば、ナノ構造の直径または断面が小さくなると、光散乱が低減する）、特定の幾何学的形状（例えば、同一の外径を有するナノワイヤよりも、ナノチューブは光散乱を低減させる）を選択することによって、最適化された光学的特性を有する複合透明導電体をカスタマイズすることが可能になる。
【００４８】
典型的には、種々の実施形態では、第２の導電性媒体により形成される導電性層は、約１００ｎｍから２００ｎｍの厚さ、または５０ｎｍから１００ｎｍの厚さ、または１５０ｎｍから２００ｎｍの厚さを有する。
【００４９】
（複合透明導電体）
したがって、複合透明導電体は、一次導電性媒体としての金属ナノワイヤと、一次導電性媒体に連結される二次導電性媒体とを備える。本明細書において使用する際、「連結」は、２つの導電性媒体の間における近接関係を指し、物理的接触、電気接続等を含む。
【００５０】
複合体において組み合わせられた導電性媒体は、個々の導電性媒体をまとめるよりも、予想外の特質または強化された特性を提供する。本明細書においてより詳細に説明するように、複合透明導電体の相乗的な改善には、複合透明導電体におけるより均等な電位、複合透明導電体によって形成される２つの電極間のより均一な電場、より高い導電率、より良好な耐久性、より高いコントラスト比等が含まれるが、これらに限定されない。加えて、二次導電性媒体の賢明な選択によりナノワイヤを組み合わせることによって、複合透明導電体の性能基準を妥協せずに、全体の加工費用を減少させることが可能である。
【００５１】
以下の具体的な実施形態は、一次導電性媒体としての金属ナノワイヤと、種々の二次導電性媒体とに基づく複合透明導電体について説明する。
【００５２】
（１．二次導電性媒体としてのカーボンナノチューブ膜）
別の実施形態では、複合透明導電体は、二次導電性媒体と組み合わせられる複数の金属ナノワイヤを備え、二次導電性媒体は、カーボンナノチューブ（ＣＮＴ）から形成される連続導電性薄膜である。
【００５３】
図４Ａは、ナノワイヤ層１４４と、基板１５２上に形成される下部ＣＮＴ層１４８とを含む複合透明導電体１４０を示す。ＣＮＴは、ナノワイヤ層の下に導電性膜を形成する。図４Ｂは、構成膜の逆の配置を有する複合透明導電体１５０を示し、ナノワイヤ層１４４は、ＣＮＴ層１４８の下に存在する。図４Ａおよび図４Ｂの両方において、構成膜は、連続的に蒸着可能である。代替として、ナノワイヤおよびＣＮＴは、同時に共蒸着可能であり、完全に統合された導電性膜を形成する。図４Ｃは、導電性層１６４を有する複合透明導電体１６０を示し、ナノワイヤ１６８およびＣＮＴ１７２は、凝集構造を可能にするように、完全に統合される。
【００５４】
図４Ａ−図４Ｃに示す複合膜は、電流を伝導するための高導電性金属ナノワイヤの補完的特性に依存する長距離連結性と、導電性ＣＮＴ膜の充填効果とを提供する。所定の荷重レベルにおいて、ＣＮＴは、金属ナノワイヤ（銀ナノワイヤでは約１０．５ｇ／ｃｍ３）に比べてかなり低い特定重量（約１．７−１．９ｇ／ｃｍ３）を有することから、ＣＮＴは、金属ナノワイヤと比べて小さいメッシュサイズの導電性膜を形成することが可能である。したがって、ＣＮＴ層を有する複合透明導電体は、電源への接続時に、電位の均一性も改善することが可能である。
【００５５】
加えて、ＣＮＴは、黒色であり、極めて狭い寸法（すなわち、その直径または断面積は、典型的には２ｎｍ未満である）を有し、これは、光散乱の低減およびコントラスト比の改善には望ましい条件である。結果として、ＣＮＴおよび金属ナノワイヤに基づく組み合わせ型導電性媒体は、所定の導電率において全体的な反射率を低減させる。
【００５６】
さらに、ＣＮＴおよびナノワイヤに基づく複合膜は、接触を介する際に特に適切である。本明細書において使用する際、「介する」は、典型的には誘電体層を通した２つの導電体の間の接続を指す。上述のように、ＣＮＴは、金属ナノワイヤよりもかなり低い特定重量を有することから、同一の重量の金属ナノワイヤよりも、単位面積当たりのＣＮＴの荷重密度がかなり高くなる。これは、接触を介して有利に適用可能であり、限定面積（約５−１０ミクロン）において高電流密度に対応することに関与する。ＣＮＴの密度が高くなると、追加の電流を効率的に伝導することが可能になり、金属ナノワイヤに対する潜在的破損を防止することが可能である。
【００５７】
特定の実施形態では、第３の導電性媒体を複合透明導電体にさらに組み込むことが可能である。本明細書において使用する際、「第２の種類のナノ構造」および「第３の種類のナノ構造」は、具体的には、ナノ構造の材料、寸法、形状、または幾何学的形状等の少なくとも１つの側面において、相互に異なるナノ構造を指し、また、一次導電性媒体を形成する金属ナノワイヤまたは金属ナノチューブとは異なる構造を指す。
【００５８】
適切な第３の導電性媒体には、導電性ナノ粒子等の導電性ナノ構造、一次導電性媒体の金属ナノワイヤとは異なる材料、寸法、または幾何学的形状の導電性ナノ構造が含まれる。例えば、導電性ナノ粒子は、金属ナノ粒子、金属酸化物ナノ粒子、カーボンブラック、およびそれらの組み合わせであることが可能である。導電性ナノ構造は、異なる金属のナノワイヤ、ナノチューブ、またはアスペクト比の高いまたは断面の小さいナノワイヤであることが可能である。複合透明導電体に分散される第３の種類の導電性ナノ構造は、ＣＮＴの充填効果を補足することが可能であり、また、複合透明導電体においてより均等な電位を提供することに寄与することが可能である。
【００５９】
典型的には、金属ナノワイヤ（例えば、銀ナノワイヤ）およびＣＮＴ膜の組み合わせに基づく複合透明導電体は、少なくとも５０％、少なくとも６０％、少なくとも７０％、または少なくとも８０％、または少なくとも８５％、または少なくとも９０％、または少なくとも９５％（参照として空気を使用）の光透過性を有する。
【００６０】
典型的には、金属ナノワイヤ（例えば、銀ナノワイヤ）およびＣＮＴ膜の組み合わせに基づく複合透明導電体は、１−１０８Ω／□の範囲のシート抵抗を有し、複合透明導電体の最終用途に依存する。より典型的には、シート抵抗は、１０Ω／□から１０００Ω／□、１００Ω／□から７５０Ω／□、５０Ω／□から２００Ω／□、１００Ω／□から５００Ω／□、または１００Ω／□から２５０Ω／□、１０Ω／□から２００Ω／□、１０Ω／□から５０Ω／□、または１Ω／□から１０Ω／□の範囲である。
【００６１】
好適な実施形態では、金属ナノワイヤ（例えば、銀ナノワイヤ）およびＣＮＴ膜の組み合わせに基づく複合透明導電体は、８５％より高い光透過性および１０００Ω／□未満のシート抵抗を有する。他の実施形態では、金属ナノワイヤ（例えば、銀ナノワイヤ）およびＣＮＴ膜の組み合わせに基づく複合透明導電体は、９５％より高い光透過性および５００Ω／□未満のシート抵抗を有する。他の実施形態では、金属ナノワイヤ（例えば、銀ナノワイヤ）およびＣＮＴ膜の組み合わせに基づく複合透明導電体は、９０％より高い光透過性および１００Ω／□未満のシート抵抗を有する。他の実施形態では、金属ナノワイヤ（例えば、銀ナノワイヤ）およびＣＮＴ膜の組み合わせに基づく複合透明導電体は、８５％より高い光透過性および５０Ω／□未満のシート抵抗を有する。
【００６２】
（２．二次導電性媒体としての他の種類のナノ構造）
ＣＮＴ以外のナノ構造も、第２の導電性媒体として適切である。特定の実施形態では、導電性ナノ構造は、一次導電性媒体を形成する金属ナノワイヤとは異なる材料または寸法の金属ナノワイヤである。例えば、低反射性金属から形成される、または低反射性酸化シースを有するナノワイヤを使用して、複合透明導電体の全体的な導電率を妥協せずに、光散乱を低減させることが可能である。さらに、一次導電性媒体の金属ナノワイヤに比べて直径（すなわち、断面積）が小さいナノワイヤも、光散乱を低減することが可能である。
【００６３】
図５は、一次導電性媒体としての第1の種類のナノワイヤ１７４と、第２の種類のナノ
ワイヤ１８８とを備える複合透明導電体１７０を示す。第２の種類のナノワイヤ１８８は、第1の種類のナノワイヤ１７４よりもかなり小さい直径を有する。結果として、二次導
電性媒体は、ワイヤ間空間１８２を充填することによって、複合透明導電体の導電率を促進するだけでなく、その狭い寸法により、光錯乱に実質的に寄与しない。
【００６４】
種々の他の実施形態では、第２の種類のナノ構造は、金属ナノチューブ、導電性ナノ粒子（カーボンブラックおよび金属または金属酸化物ナノ粒子等）、およびその同等物であることが可能である。
【００６５】
（３．二次導電性媒体としての金属酸化物膜）
一実施形態では、複合透明導電体は、二次導電性媒体と組み合わせられる複数の金属ナノワイヤを備え、二次導電性媒体は、導電性金属酸化物膜である。インジウムスズ酸化物（ＩＴＯ）等の導電性金属酸化物は、当技術分野において周知である。スパッタＩＴＯ膜は、従来的には、透明導電体を用いる機器に適用されていた。しかしながら、ＩＴＯ膜は、その脆弱性および応力に対する低耐性により、その用途が限定されている。ＩＴＯ膜にたとえ微小な割れ目があっても、導電率の急速な損失を引き起こし得る。
【００６６】
金属ナノワイヤベースの膜およびＩＴＯ膜を組み合わせることによって、相乗的利点を有する複合膜が可能になる。図６Ａは、複合膜１８６が、基板１１０（例えば、ガラス）上にＩＴＯ膜１８８と、ＩＴＯ膜１８８の上に配置されるナノワイヤ膜１９２とを備え、ナノワイヤ膜１９２がナノワイヤ１９４を備えることを示す。
【００６７】
一実施形態では、ナノワイヤ１９４の荷重密度は、電気的パーコレーション閾値を下回る。それにもかかわらず、表面伝導率は、ナノワイヤおよび下部ＩＴＯ膜１８８の組み合わせによって、複合膜１８６において確立可能である。上述のように、ＩＴＯ膜は、ナノワイヤ間の任意の絶縁間隙を充填することが可能である。
【００６８】
図６Ｂは、ナノワイヤベースの膜およびＩＴＯ膜の代替配置を有する複合膜１９６を示す。図示するように、ナノワイヤ膜１９２は、最初に基板１１０上に蒸着される。ＩＴＯ膜１８８は、ナノワイヤ膜１９２の上にスパッタされる。図６Ａと同様に、ナノワイヤ１９４は、必ずしもそれ自体で導電性網を形成するとは限らない。それにもかかわらず、面内導電率は、ナノワイヤおよび下部ＩＴＯ膜１８８の組み合わせによって、複合膜１９６において確立可能である。
【００６９】
図示するように、表面および面内導電率を含む複合膜における導電率は、構成膜のみ、すなわち、ナノワイヤベースの膜およびＩＴＯ膜のいずれかの導電率よりも優れていることが可能である。有利には、構成膜は、相互に補完し、例えば、連続ＩＴＯ膜の存在による単なる構成膜の単なる相加効果を上回る特性を相乗的に提供し、電圧源への接続時に、複合膜は、ナノワイヤだけに基づく透明導電体の電位よりも均一な電位を有する（図２Ｂも参照）。一方、ナノワイヤは、導電率の損失を引き起こさずに、複合膜において特定の程度の屈曲を可能にする。例えば、ナノワイヤは、ＩＴＯ膜のバルク内の微小な割れ目を克服し、導電率を維持することが可能であるため、物理的応力を受ける際に複合膜における潜在的な不具合を防止する。
【００７０】
加えて、ナノワイヤの高導電率により、複合膜の高導電率は、同一の厚さの純粋ＩＴＯ膜の導電率に比べてかなり高いことが可能である。ゆえに、構成要素として純粋ＩＴＯ膜よりも薄いＩＴＯ膜であって、依然として、純粋で厚いＩＴＯ膜と同一レベルの導電性を達成可能であるＩＴＯを有する複合膜を生成することが可能である。ＩＴＯ膜の厚さを縮小することによって、加工費用が直接的に減少可能になり、また、ＩＴＯ膜が破損する可能性が低くなる。
【００７１】
さらに、図６Ａおよび図６Ｂの構成膜は、２つの並列抵抗器に類似する配置にあるが、複合膜の抵抗率が、並列抵抗器について予測される抵抗率よりも低くなり得ることが認められる（実施例４も参照）。図６Ｃは、２つの並列抵抗器１９８（抵抗率Ｒ１）および１９９（抵抗率Ｒ２）を図式的に示す。既知のように、１組の並列抵抗器の全体抵抗率Ｒは、
Ｒ＝（Ｒ１ｘＲ２）／（Ｒ１＋Ｒ２）
である。
【００７２】
実施例４は、２５０Ω／□の抵抗率を有するＩＴＯ膜と、約２５０Ω／□の抵抗率を有するナノワイヤベースの膜とによって形成される複合膜の抵抗率を測定する。これらの２つの構成膜が、単に並列抵抗器であれば、全体抵抗率は、約１２５Ω／□になるであろう。しかしながら、複合膜の抵抗率は、約５０−８０Ω／□の範囲であることが観測され、これは、ＩＴＯ膜（２５０Ω／□）およびナノワイヤ膜（２５０Ω／□）の並列抵抗器として予測された抵抗率よりもかなり低い。
【００７３】
任意により、複合膜は、所定の導電率レベルにおいて、ナノワイヤベースの膜のみよりも低い反射性を有することが可能である。上述のように、ナノワイヤのみから形成される透明導電体膜では、ナノワイヤの数の減少により、透明導電体において光散乱の低減がもたらされ得るが、導電率損失の犠牲を潜在的に伴う。本実施形態に従う複合膜により、ＩＴＯ膜が提供する補足的導電率により、導電率の低下を必ずしも引き起こさずに、数の少ないナノワイヤを用いることによって反射の低減が可能になる。
【００７４】
図６Ａおよび図６ＢのＩＴＯ膜の代わりに、他の金属酸化物膜を使用することが可能である。例示的な金属酸化物膜には、ドープ酸化亜鉛膜、フッ素ドープ酸化スズ膜、アルミニウムドープ酸化亜鉛膜、Ｚｎ２ＳｎＯ４、ＺｎＳｎＯ３、ＭｇＩｎ２Ｏ４、ＧａｌｎＯ３、（Ｇａ２ｌｎ）２Ｏ３、Ｚｎ２Ｉｎ２Ｏ５、ｌｎ４Ｓｎ３Ｏ１２等が含まれる。Ｃｒａｗｆｏｒｄ，  Ｇ．Ｐ．、Ｆｌｅｘｉｂｌｅ  Ｆｌａｔ  Ｐａｎｅｌ  Ｄｉｓｐｌａｙ（Ｊｏｈｎ  Ｗｉｌｅｙ  ａｎｄ  Ｓｏｎｓ，２００５）。
【００７５】
典型的には、金属ナノワイヤ（例えば、銀ナノワイヤ）および金属酸化物膜の組み合わせに基づく複合透明導電体は、少なくとも５０％、少なくとも６０％、少なくとも７０％、または少なくとも８０％、または少なくとも８５％、または少なくとも９０％、または少なくとも９５％（参照として空気を使用）の光透過性を有する。
【００７６】
典型的には、金属ナノワイヤ（例えば、銀ナノワイヤ）および金属酸化物膜の組み合わせに基づく複合透明導電体は、１−１０８Ω／□の範囲のシート抵抗を有し、複合透明導電体の最終用途に依存する。より典型的には、シート抵抗は、１０Ω／□から１０００Ω／□、１００Ω／□から７５０Ω／□、５０Ω／□から２００Ω／□、１００Ω／□から５００Ω／□、または１００Ω／□から２５０Ω／□、１０Ω／□から２００Ω／□、１０Ω／□から５０Ω／□、または１Ω／□から１０Ω／□の範囲である。
【００７７】
好適な実施形態では、金属ナノワイヤ（例えば、銀ナノワイヤ）および金属酸化物膜の組み合わせに基づく複合透明導電体は、８５％より高い光透過性および１０００Ω／□未満のシート抵抗を有する。他の実施形態では、金属ナノワイヤ（例えば、銀ナノワイヤ）および金属酸化物膜の組み合わせに基づく複合透明導電体は、９５％より高い光透過性および５００Ω／□未満のシート抵抗を有する。他の実施形態では、金属ナノワイヤ（例えば、銀ナノワイヤ）および金属酸化物膜の組み合わせに基づく複合透明導電体は、９０％より高い光透過性および１００Ω／□未満のシート抵抗を有する。他の実施形態では、金属ナノワイヤ（例えば、銀ナノワイヤ）および金属酸化物膜の組み合わせに基づく複合透明導電体は、８５％より高い光透過性および５０Ω／□未満のシート抵抗を有する。
【００７８】
（４．二次導電性媒体としての導電性ポリマー膜）
別の実施形態では、複合透明導電体は、二次導電性媒体と組み合わせられる複数の金属ナノワイヤを備え、二次導電性媒体は、連続ポリマー膜である。
【００７９】
特定のポリマーは、連続的に重複する軌道の共役骨格における電子非局在化により導電性である。例えば、単一および２重の炭素−炭素結合の交互から形成されるポリマーは、電子が占有可能である重複ｐ軌道の連続経路を提供することが可能である。
【００８０】
共通の種類の有機導電性ポリマーには、ポリ（アセチレン）、ポリ（ピロール）、ポリ（チオフェン）、ポリ（アニリン）、ポリ（フルオレン）、ポリ（３−アルキルチオフェン）、ＰＥＤＯＴとしても既知であるポリ（３，４−エチレンジオキシチオフェン）、ポリテトラチアフルバレン、ポリナフタレン、ポリパラフェニレン、ポリ（パラフェニレンスルフィド）、およびポリ（パラフェニレンビニレン）が含まれるが、これらに限定されない。
【００８１】
導電性ポリマー膜単独では、典型的には導電性ではなく、または表示機器における透明導電体として機能するには十分物理的に強固ではないが、導電性ポリマー膜は、金属ナノワイヤと組み合わせまたはドープして、複合透明導電体を形成することが可能である。複合透明導電体は、主要な電流伝導媒体としての金属ナノワイヤと、電場を均一にするためのフィルタとしての導電性ポリマー膜とに依存することが可能である。加えて、金属ナノワイヤは、導電性ポリマー膜の機械的特性を補強および強化することも可能である。
【００８２】
任意により、導電性ポリマー膜は、複合膜の吸収特性も調整することが可能である。
【００８３】
図７Ａは、複合膜２００が、基板１１０（例えば、ガラス）上に導電性ポリマー膜２０４と、導電性ポリマー膜２０４の上に配置されるナノワイヤ膜２２０とを備えることを示す。
【００８４】
図７Ｂは、ナノワイヤベースの膜および導電性ポリマー膜の代替配置を有する複合膜２３０を示す。図示するように、ナノワイヤ膜２２０は、最初に基板１１０上に蒸着される。導電性ポリマー膜１０４は、ナノワイヤ膜２２０の上面の上に蒸着される。図６Ａと同様に、ナノワイヤ２２４は、必ずしもそれ自体で導電性網を形成するとは限らない。それにもかかわらず、面内導電率は、ナノワイヤおよび下部導電性ポリマー膜２０４の組み合わせによって、複合膜２３０において確立可能である。
【００８５】
代替実施形態では、最初に金属ナノワイヤを基板上に蒸着して、導電性網を形成する。導電性ポリマー膜は、電極として金属ナノワイヤ網を使用して原位置で形成可能である。原位置で形成可能である適切な導電性ポリマーの例として、ポリピロールが挙げられる。より具体的には、ナノワイヤベースの導電性網を電極（すなわち、陽極）として使用して、ピロール単量体は、電気化学的に重合することが可能であり、導電性網上に塗膜を形成することが可能である。また、導電性ポリマー膜は、当技術分野において既知の方法の存在下で化学的に形成可能である。結果として生じる複合透明導電体は、導電性ポリマー膜に埋め込まれるナノワイヤを特徴とする。
【００８６】
典型的には、金属ナノワイヤ（例えば、銀ナノワイヤ）および導電性ポリマー膜の組み合わせに基づく複合透明導電体は、少なくとも５０％、少なくとも６０％、少なくとも７０％、または少なくとも８０％、または少なくとも８５％、または少なくとも９０％、または少なくとも９５％（参照として空気を使用）の光透過性を有する。
【００８７】
典型的には、金属ナノワイヤ（例えば、銀ナノワイヤ）および導電性ポリマー膜の組み合わせに基づく複合透明導電体は、１−１０８Ω／□の範囲のシート抵抗を有し、複合透明導電体の最終用途に依存する。より典型的には、シート抵抗は、１０Ω／□から１０００Ω／□、１００Ω／□から７５０Ω／□、５０Ω／□から２００Ω／□、１００Ω／□から５００Ω／□、または１００Ω／□から２５０Ω／□、１０Ω／□から２００Ω／□、１０Ω／□から５０Ω／□、または１Ω／□から１０Ω／□の範囲である。
【００８８】
好適な実施形態では、金属ナノワイヤ（例えば、銀ナノワイヤ）および導電性ポリマー膜の組み合わせに基づく複合透明導電体は、８５％より高い光透過性および１０００Ω／□未満のシート抵抗を有する。他の実施形態では、金属ナノワイヤ（例えば、銀ナノワイヤ）導電性ポリマー膜の組み合わせに基づく複合透明導電体は、９５％より高い光透過性および５００Ω／□未満のシート抵抗を有する。他の実施形態では、金属ナノワイヤ（例えば、銀ナノワイヤ）および導電性ポリマー膜の組み合わせに基づく複合透明導電体は、９０％より高い光透過性および１００Ω／□未満のシート抵抗を有する。他の実施形態では、金属ナノワイヤ（例えば、銀ナノワイヤ）および導電性ポリマー膜の組み合わせに基づく複合透明導電体は、８５％より高い光透過性および５０Ω／□未満のシート抵抗を有する。
【００８９】
（電気的特性および光学的特性）
本明細書において論じるように、複合透明導電体において組み合わせられた導電性媒体は、個々の導電性媒体をまとめるよりも、予想外の特質または強化された特性を提供する。複合透明導電体のこれらの相乗的な改善には、より一様な電位（電源への接続時）、より高い導電率、より良好な耐久性、より高いコントラスト比等が含まれるが、これらに限定されない。
【００９０】
典型的には、金属ナノワイヤ（例えば、銀ナノワイヤ）および二次導電性媒体の組み合わせに基づく複合透明導電体は、少なくとも５０％、少なくとも６０％、少なくとも７０％、または少なくとも８０％、または少なくとも８５％、または少なくとも９０％、または少なくとも９５％（参照として空気を使用）の光透過性を有する。ヘーズは、光散乱の指標である。これは、入射光から分離し、かつ透過中に散乱した光の量の割合を指す（すなわち、透過ヘーズ）。主に媒体の特性である光透過性とは違って、ヘーズは、しばしば製造に関し、典型的には、表面粗さおよび埋め込み粒子または媒体中の成分不均質によって引き起こされる。種々の実施形態では、透明導電体のヘーズは、１０％以下、８％以下、５％以下、３％以下、または１％以下である。
【００９１】
典型的には、金属ナノワイヤ（例えば、銀ナノワイヤ）および二次導電性媒体の組み合わせに基づく複合透明導電体は、１−１０８Ω／□の範囲のシート抵抗を有し、複合透明導電体の最終用途に依存する。より典型的には、シート抵抗は、１０Ω／□から１０００Ω／□、１００Ω／□から７５０Ω／□、５０Ω／□から２００Ω／□、１００Ω／□から５００Ω／□、または１００Ω／□から２５０Ω／□、１０Ω／□から２００Ω／□、１０Ω／□から５０Ω／□、または１Ω／□から１０Ω／□の範囲である。
【００９２】
好適な実施形態では、金属ナノワイヤ（例えば、銀ナノワイヤ）および二次導電性媒体の組み合わせに基づく複合透明導電体は、８５％より高い光透過性および１０００Ω／□未満のシート抵抗を有する。他の実施形態では、金属ナノワイヤ（例えば、銀ナノワイヤ）および二次導電性媒体の組み合わせに基づく複合透明導電体は、９５％より高い光透過性および５００Ω／□未満のシート抵抗を有する。他の実施形態では、金属ナノワイヤ（例えば、銀ナノワイヤ）および二次導電性媒体の組み合わせに基づく複合透明導電体は、９０％より高い光透過性および１００Ω／□未満のシート抵抗を有する。他の実施形態では、金属ナノワイヤ（例えば、銀ナノワイヤ）および二次導電性媒体の組み合わせに基づく複合透明導電体は、８５％より高い光透過性および５０Ω／□未満のシート抵抗を有する。
【００９３】
本明細書に説明する複合透明導電体は、フラットパネルディスプレイにおいて電極として適切である電気的特性および光学的特性を有することが可能である。フラットパネルディスプレイにおける透明電極のシート抵抗の典型的な範囲は、約１０−１００Ω／□であり、層の透過性は、８７％より高い（参照としてガラスを使用する場合）か、または９５％より高い（参照として空気を使用する場合）。
【００９４】
さらに、電極として使用する場合、複合透明導電体は、液晶ディスプレイ（ＬＣＤ）において特に有利である一様な電場を提供する。図８は、ＬＣＤ設定２５０を図式的に示し、本設定において、画素電極２５４および対電極２６０は、約３−５μｍ離隔し、これは「セルギャップ」とも呼ばれる。液晶セル２７０は、２つの電極の間に配置される。簡潔に言うと、ＬＣＤは、セルに閉じ込められる液晶分子が、２つの電極間に生成された印加電場に応答して、その構造を変化させる際に動作する。
【００９５】
ナノワイヤのみから形成される透明導電体電極を使用する場合、所望のレベルの導電率および光透過性において、ナノワイヤ間の空間は、液晶セルキャップ（すなわち、「セルギャップ」）に相当し得る。したがって、セルにおける全ての液晶分子が、同一の電場（大きさおよび方向の両方）によって駆動されるわけではなく、それによって、セルの光学的特性における不要な不均一性がもたらされる可能性がある。
【００９６】
しかしながら、電極として複合透明導電体を用いることによって、ナノワイヤ間の空間が効率的に低減または排除される。典型的には、ナノワイヤ間のメッシュサイズは、液晶セルギャップの１／５未満であるべきである。より典型的には、メッシュサイズは、セルギャップの１／１０または１／１００未満であるべきである。二次導電性媒体の存在によって、一様な電極場が液晶セルにおいて印加可能になり、液晶分子の一様配向がもたらされるため、均質な光学的応答がもたらされる。
【００９７】
図示するように、ＬＣＤセルにおける電極が、ナノワイヤのみを備える場合、セルギャップの１／５−１／１００のメッシュサイズを可能にする表面荷重レベルは、高ヘーズおよび低コントラスト比を含む不十分な光学的特性をもたらす。しかしながら、複合透明導電体を電極として使用すると、一次導電性媒体の金属ナノワイヤ（または、金属ナノチューブ）は、セルギャップと類似するメッシュサイズを維持し、一方、二次導電性媒体は、セルギャップの約１／５−１／１００にメッシュサイズを低減するか、または連続導電性薄膜の場合、メッシュサイズを排除する。結果として生じるＬＣＤセルは、電極の光学的特性が改善するため、改善されたセル性能を有する。
【００９８】
したがって、一実施形態は、第１の電極と、第２の電極であって、第１の電極および第２の電極間の垂直距離は、セルギャップを規定する第２の電極とを液晶セルに提供し、第１の電極は、一次導電性媒体および二次導電性媒体を含む複合透明導電体であり、一次導電性媒体は、セルギャップと類似のメッシュサイズを有する金属ナノワイヤまたは金属ナノチューブを含み、二次導電性媒体は、連続導電性薄膜またはセルギャップの約１／５から１／１００のメッシュサイズを有するナノ構造の導電性網である。
【００９９】
典型的には、セルギャップは、約３−５μｍである。特定の実施形態では、ナノ構造の導電性網は、セルギャップの約１／５から１／１０、またはセルギャップの約１／１０から１／１００のメッシュサイズを有する。
【０１００】
上述の複合透明導電体のいずれかは、液晶セルの第１の電極として使用可能である。例えば、種々の実施形態では、一次導電性媒体は、金属ナノワイヤ（例えば、銀ナノワイヤ）または金属ナノチューブ（例えば、金ナノチューブ）であることが可能である。好適な実施形態では、金属ナノワイヤまたは金属ナノチューブは、２０−８０ｎｍの直径（ナノチューブでは外径）を有し、５−３０μｍの長さを有する。
【０１０１】
二次導電性媒体は、カーボンナノチューブ、一次導電性媒体の金属ナノワイヤとは異なる金属ナノワイヤ、または一次導電性媒体の金属ナノチューブとは異なる金属ナノチューブの導電性網を含み得る。
【０１０２】
代替として、二次導電性媒体は、金属酸化物膜（例えば、ＩＴＯ膜）または導電性ポリマー膜（例えば、ＰＥＤＯＴ膜）等の連続導電性薄膜であることが可能である。
【０１０３】
さらなる実施形態では、本明細書において説明するように、第２の電極も複合透明導電体であることが可能である。
【０１０４】
特定の実施形態では、第１の電極は、８０−９５％の光透過性を有する。
【０１０５】
上述のように、複合透明導電体は、典型的には金属ナノワイヤと関連する不要なレベルの散乱を低減するように設計可能である。二次導電性媒体は、電流を伝導するため、所定の導電率を達成するのに必要なナノワイヤの数が少なくなる。加えて、本明細書に説明する二次導電性媒体は、典型的には非反射性、低反射性、または散乱断面が小さいナノ構造を備え、結果として、存在するナノワイヤの数が少なくなるため、全体の散乱は減少する。
【０１０６】
（追加の層）
さらなる実施形態では、オーバーコートの不活性層が、複合透明導電体を安定化および保護するために蒸着可能である。また、オーバーコートは、防幻特性および防反射特性等の好ましい光学的特性も提供することが可能であり、ナノ粒子の反射率をさらに低減させる役割を果たす。
【０１０７】
したがって、オーバーコートは、ハードコート、反射防止層、保護膜、障壁層、およびその同等物のうちの１つ以上であることが可能であり、その全てについて、同時係属出願第１１／８７１，７６７号および第１１／５０４，８２２号において広範囲に説明される。
【０１０８】
適切なハードコートの例として、ポリアクリル酸、エポキシ樹脂、ポリウレタン、ポリシラン、シリコーン、ポリ（シリコアクリル）等の合成ポリマーが挙げられる。適切な防幻材料は、当技術分野において周知であり、シロキサン、ポリスチレン／ＰＭＭＡ混合物、ラッカー（例えば、酢酸ブチル／ニトロセルロース／ろう／アルキド樹脂）、ポリチオフェン、ポリピロール、ポリウレタン、ニトロセルロース、およびアクリレートが含まれるがこれらに限定されず、その全ては、コロイド状シリカまたはヒュームドシリカ等の光拡散材料を含み得る。保護膜の例として、ポリエステル、ポリエチレンテレフタレート（ＰＥＴ）、ポリブチレンテレフタレート、ポリメチルメタクリレート（ＰＭＭＡ）、アクリル樹脂、ポリカーボネート（ＰＣ）、ポリスチレン、トリアセテート（ＴＡＣ）、ポリビニルアルコール、ポリ塩化ビニル、ポリ塩化ビニリデン、ポリエチレン、エチレン酢酸ビニル共重合体、ポリビニルブチラール、金属イオン架橋エチレン−メタクリル酸共重合体、ポリウレタン、セロファン、ポリオレフィン、またはその同等物が挙げられるが、これらに限定されず、特に、ＰＥＴ、ＰＣ、ＰＭＭＡ、またはＴＡＣが好ましい。
【０１０９】
（パターン化）
本明細書に説明する複合透明導電体は、その最終用途に応じてパターン化可能である。当技術分野における任意の既知の方法ならびに共有および同時係属の米国特許出願第１１／５０４，８２２号、同第１１／８７１，７６７号において説明するパターン化方法は、複合透明導電体のパターン化に使用可能である。
【０１１０】
（複合透明導電体の用途）
本明細書に説明する複合透明導電体は、金属酸化物膜（例えば、ＩＴＯ）を現在利用する全ての機器を含む多種多様の機器における透明電極、偏光子、色フィルタ等の機能性膜として使用可能である。図７は、ハウジング２５８において複合透明導電体２５４を含む機器２５０を図式的に示す。複合透明導電体は、一次導電性媒体（すなわち、複数の金属ナノワイヤ）および第２の導電性媒体（すなわち、連続導電性薄膜）の上述の構成または組み合わせのうちのいずれかであることが可能である。
【０１１１】
適切な機器の例として、ＬＣＤ等のフラットパネルディスプレイ、プラズマディスプレイパネル（ＰＤＰ）、カラーフラットパネルディスプレイ用の色フィルタ上の塗膜、タッチスクリーン、電磁干渉、電磁遮蔽、機能性ガラス（例えば、エレクトロクロミック窓用）、ＥＬランプおよび太陽電池を含む光電子機器、ならびにその同等物が挙げられる。加えて、本明細書における透明導電体は、フレキシブルディスプレイおよびタッチスクリーン等の可塑性機器に使用可能である。同時係属出願第１１／８７１，７６７号を参照されたい。
【実施例】
【０１１２】
（実施例１）
（銀ナノワイヤの合成）
ポリビニルピロリドン（ＰＶＰ）の存在下でエチレングリコール中に溶解された硝酸銀の還元によって、銀ナノワイヤを合成した。本方法は、例えば、Ｙ．Ｓｕｎ、Ｂ．Ｇａｔｅｓ、Ｂ．ＭａｙｅｒｓおよびＹ．Ｘｉａ、「Ｃｒｙｓｔａｌｌｉｎｅ  ｓｉｌｖｅｒ  ｎａｎｏｗｉｒｅｓ  ｂｙ  ｓｏｆｔ  ｓｏｌｕｔｉｏｎ  ｐｒｏｃｅｓｓｉｎｇ」、Ｎａｎｏｌｅｔｔ、（２００２）、２（２）１６５−１６８に説明されている。一様な銀ナノワイヤは、遠心分離または他の既知の方法によって選択的に分離可能である。
【０１１３】
代替として、適切なイオン添加剤（例えば、テトラブチルアンモニウムクロリド）を上記反応混合物に添加することによって、一様な銀ナノワイヤを直接合成することが可能である。このように産生された銀ナノワイヤをサイズ選択の分離ステップを行なわずに、直接使用することが可能である。本合成は、本出願の譲受人であるＣａｍｂｒｉｏｓ  Ｔｅｃｈｎｏｌｏｇｉｅｓ  Ｃｏｒｐｏｒａｔｉｏｎ名義の米国仮出願第６０／８１５，６２７号においてより詳細に説明され、本出願は、その全体が本明細書に組み込まれる。
【０１１４】
以下の例において、７０ｎｍから８０ｎｍまでの幅および約８μｍ−２５μｍの長さを有する銀ナノワイヤを使用した。典型的には、より良好な光学的特性（高透過性および低ヘーズ）は、高アスペクト比ワイヤ（すなわち、より長くかつ細い）により達成可能である。
【０１１５】
（実施例２）
（複合透明導電体の調製）
金属ナノワイヤは、基板あるいはＩＴＯ膜および導電性ポリマー膜等の連続導電性薄膜上に蒸着する前に、インク組成物に調合されることが可能である。
【０１１６】
ＩＴＯ膜は、基板上に直接スパッタ可能であり、その後、ナノワイヤ層が蒸着される。代替として、最初にナノワイヤ層を基板上に蒸着し、その後、ナノワイヤ層上に直接ＩＴＯ膜をスパッタすることが可能である。
【０１１７】
二次導電性媒体がカーボンナノチューブを含む場合、カーボンナノチューブは、共蒸着のために、金属ナノワイヤと共に同一のインク組成物に調合されることが可能である。代替として、カーボンナノチューブは、金属ナノワイヤの蒸着の前または後に、連続蒸着のために、別々のインク組成物に調合されることが可能である。
【０１１８】
典型的には、インク組成物は、ナノ構造の分散および／または基板上のナノ構造の固定化を促進する薬剤を含む。これらの薬剤には、界面活性剤、粘度調整剤、およびその同等物が含まれる。インク組成物の調合に関する詳細な説明は、同時係属米国特許出願第１１／５０４，８２２号に記載されており、本出願は、参照によりその全体が本明細書に組み込まれる。
【０１１９】
金属ナノワイヤを蒸着するための典型的なインク組成物には、０．００２５重量％から０．１重量％の界面活性剤（例えば、Ｚｏｎｙｌ（登録商標）ＦＳＯ−１００では、好適な範囲は０．００２５重量％から０．０５重量％まで）、０．０２重量％から４重量％までの粘度調整剤（例えば、ヒドロキシプロピルメチルセルロースまたはＨＰＭＣでは、好適な範囲は０．０２重量％から０．５重量％まで）、９４．５重量％から９９．０重量％までの溶媒、および０．０５重量％から１．４重量％までの金属ナノワイヤが含まれる。適切な界面活性剤の代表的な例として、Ｚｏｎｙｌ（登録商標）ＦＳＮ、Ｚｏｎｙｌ（登録商標）ＦＳＯ、Ｚｏｎｙｌ（登録商標）ＦＳＨ、トリトン（ｘ１００、ｘ１１４、ｘ４５）、ダイノール（６０４、６０７）、ｎ−ドデシルｂ−Ｄ−マルトシド、およびノベックが挙げられる。適切な粘度調整剤の例として、ヒドロキシプロピルメチルセルロース（ＨＰＭＣ）、メチルセルロース、キサンタンガム、ポリビニルアルコール、カルボキシメチルセルロース、ヒドロキシエチルセルロースが挙げられる。適切な溶媒の例として、水およびイソプロパノールが挙げられる。
【０１２０】
インク組成物は、基板上に形成される最終導電性膜の荷重密度の指標であるナノワイヤの所望の濃度に基づいて調製可能である。
【０１２１】
基板は、その上にナノワイヤが蒸着される任意の材料であることが可能である。基板は、剛性または可塑性であることが可能である。好ましくは、基板は、光学的に透明であり、すなわち、材料の光透過性は、可視領域（４００ｎｍ−７００ｎｍ）において少なくとも８０％である。
【０１２２】
剛性基板の例として、ガラス、ポリカーボネート、アクリル、およびその同等物が挙げられる。具体的には、無アルカリガラス（例えば、ホウケイ酸塩）、低アルカリガラス、およびゼロ膨脹ガラス−セラミック等の特殊ガラスを使用することが可能である。特殊ガラスは、特に、液晶ディスプレイ（ＬＣＤ）を含む薄型パネルディスプレイシステムに適切である。
【０１２３】
可塑性基板の例として、ポリエステル（例えば、ポリエチレンテレフタレート（ＰＥＴ）、ポリエステルナフタレート、およびポリカーボネート）、ポリオレフィン（例えば、直鎖、分岐、および環状ポリオレフィン）、ポリビニル（例えば、ポリ塩化ビニル、ポリ塩化ビニリデン、ポリビニルアセタール、ポリスチレン、ポリアクリル、およびその同等物）、セルロースエステル塩基（例えば、セルローストリアセテート、酢酸セルロース）、ポリエーテルスルホン等のポリスルホン、ポリイミド、シリコーン、および他の従来のポリマー膜が挙げられるが、これらに限定されない。
【０１２４】
インク組成物は、例えば、同時係属米国特許出願第１１／５０４，８２２号に説明する方法に従って、基板上に蒸着可能である。
【０１２５】
具体的な例として、銀ナノワイヤの水分散液、すなわち、インク組成物を最初に調製した。銀ナノワイヤの幅は、約３５ｎｍから４５ｎｍであり、長さは、約１０μｍであった。インク組成物は、０．２重量％の銀ナノワイヤ、０．４重量％のＨＰＭＣ、および０．０２５重量％のトリトンｘ１００を含む。次いで、６０秒間５００ｒｐｍの速度で、ガラス上にインクをスピンコートし、その後、９０秒間５０℃でポストベーキングし、９０秒間１８０℃でポストベーキングした。塗膜の抵抗率は、約２０オーム／スクエアであり、透過性は９６％（参照としてガラスを使用）、ヘーズは３．３％であった。
【０１２６】
当業者が理解するように、他の蒸着技法を用いることが可能である。例えば、狭いチャネルにより測定される沈降流動、ダイ流動、傾斜上の流動、スリットコーティング、グラビアコーティング、マイクログラビアコーティング、ビーズコーティング、浸漬コーティング、スロットダイコーティング、およびその同等物が挙げられる。また、印刷手法を使用して、パターン化を含むまたは含まずに、インク組成物を基板上に直接印刷することが可能である。例えば、インクジェット、フレキソ印刷、およびスクリーン印刷を用いることが可能である。
【０１２７】
流体の粘度およびせん断挙動ならびにナノワイヤ間の相互作用が、蒸着されたナノワイヤの分布および相互接続に影響を及ぼし得ることをさらに理解されたい。
【０１２８】
（実施例３）
（透明導電体の光学的特性および電気的特性の評価）
本明細書に説明する方法に従い調製される複合透明導電体を評価して、その光学的特性および電気的特性を確立した。
【０１２９】
ＡＳＴＭ  Ｄ１００３における方法論に従って、光透過性データを入手した。ＢＹＫ  Ｇａｒｄｎｅｒ社のＨａｚｅ−ｇａｒｄ  Ｐｌｕｓを使用して、ヘーズを測定した。Ｆｌｕｋｅ  １７５  Ｔｒｕｅ  ＲＭＳ  Ｍｕｌｔｉｍｅｔｅｒまたは非接触式抵抗計、Ｄｅｌｃｏｍ社のｍｏｄｅｌ  ７１７Ｂ導電率モニタを使用して、表面抵抗率を測定した。より典型的な機器は、抵抗を測定するための４端子プローブシステムである（例えば、Ｋｅｉｔｈｌｅｙ  Ｉｎｓｔｒｕｍｅｎｔｓ社による）。
【０１３０】
また、ナノワイヤの相互接続性および基板の面積範囲は、光学顕微鏡または走査型電子顕微鏡で観測可能である。
【０１３１】
（実施例４）
（複合透明導電体の抵抗率の評価）
最初に、ＩＴＯ膜をガラス基板上にスパッタした。ＩＴＯ膜は、約２５０Ω／□であった。銀ナノワイヤ膜をＩＴＯ膜上に塗膜した。銀ナノワイヤ膜は、シート抵抗が約３００−５００Ω／□である導電性膜を産生したインク組成物をベースとしていた。  
【０１３２】
複合透明導電体を単に１対の並列抵抗器として扱うのであれば、シート抵抗は、約１３５−１７０Ω／□の予測値を有するであろう。しかしながら、結果として生じる複合膜は、５０−８０Ω／□の範囲のシート抵抗を示し、これは、予測値よりも約１００％大きい導電性を有した。したがって、組み合わせ型導電性媒体は、個々の導電性媒体の単なる相加効果よりも優れた導電率を呈した。
【０１３３】
本明細書で参照されるおよび／または出願データシートに列挙される上記米国特許、米国特許出願公表、米国特許出願、外国特許、外国特許出願、および非特許公報の全ては、参照によりその全体が本明細書に組み込まれる。
【０１３４】
本発明の具体的な実施形態について例証目的のために本明細書において説明したが、本発明の精神および範囲を逸脱することなく種々の修正を加えてもよいことを、上記説明から理解されたい。したがって、本発明は、添付の請求項によって限定される場合を除き限定されない。
【０１３５】
本発明は、例えば、以下を提供する： 
（項目１）
複数の金属ナノワイヤまたは複数の金属ナノチューブを含む一次導電性媒体と、
該一次導電性媒体に連結される二次導電性媒体であって、第２の種類のナノ構造または連続導電性薄膜を含む、二次導電性媒体と
を備える、複合透明導電体。
（項目２）
前記一次導電性媒体は、前記二次導電性媒体の上面の上に配置される、項目１に記載の複合透明導電体。
（項目３）
前記一次導電性媒体は、前記二次導電性媒体の下に存在する、項目１に記載の複合透明導電体。
（項目４）
前記一次導電性媒体および前記二次導電性媒体は、一体化される、項目１に記載の複合透明導電体。
（項目５）
前記一次導電性媒体および前記二次導電性媒体は、電気的に連結される、項目１に記載の複合透明導電体。
（項目６）
８５％より高い光透過性と、１０００Ω／□未満のシート抵抗とを有する、項目１に記載の複合透明導電体。
（項目７）
前記金属ナノワイヤは、銀ナノワイヤである、項目１に記載の複合透明導電体。
（項目８）
前記二次導電性媒体は、前記第２の種類のナノ構造の導電性網を含む、項目１に記載の複合透明導電体。
（項目９）
前記第２の種類のナノ構造の前記導電性網は、カーボンナノチューブを含む、項目８に記載の複合透明導電体。
（項目１０）
前記金属ナノワイヤは、カーボンナノチューブの前記導電性網の上面の上に配置される、項目８に記載の複合透明導電体。
（項目１１）
カーボンナノチューブの前記導電性網は、前記金属ナノワイヤの層の上に配置される、項目８に記載の複合透明導電体。
（項目１２）
前記カーボンナノチューブおよび前記金属ナノワイヤは、単一の導電性網において一体化される、項目８に記載の複合透明導電体。
（項目１３）
第３の種類の導電性ナノ構造をさらに備える、項目８に記載の複合透明導電体。
（項目１４）
前記第３の種類の導電性ナノ構造は、金属ナノ粒子、金属酸化物ナノ粒子、金属ナノワイヤ、カーボンブラック、またはそれらの組み合わせである、項目１３に記載の複合透明導電体。
（項目１５）
前記金属ナノワイヤは、銀ナノワイヤである、項目８に記載の複合透明導電体。
（項目１６）
８５％より高い光透過性と、１０００Ω／□未満のシート抵抗とを有する、項目８に記載の複合透明導電体。
（項目１７）
前記第２の種類のナノ構造の前記導電性網は、金属ナノチューブを含む、項目８に記載の複合透明導電体。
（項目１８）
前記金属ナノチューブは、金ナノチューブである、項目８に記載の複合透明導電体。
（項目１９）
前記第２の種類のナノ構造の前記導電性網は、ナノ粒子を含む、項目８に記載の複合透明導電体。
（項目２０）
前記ナノ粒子は、金属ナノ粒子、金属酸化物ナノ粒子、カーボンブラック、グラフェンシート、またはそれらの組み合わせである、項目１９に記載の複合透明導電体。
（項目２１）
前記連続導電性薄膜は、金属酸化物膜である、項目１に記載の複合透明導電体。
（項目２２）
前記金属ナノワイヤは、前記金属酸化物膜の上に配置される、項目２１に記載の複合透明導電体。
（項目２３）
前記金属酸化物膜は、前記金属ナノワイヤの層の上に配置される、項目２１に記載の複合透明導電体。
（項目２４）
前記金属酸化物膜は、インジウムスズ酸化物（ＩＴＯ）膜であり、前記金属ナノワイヤは、銀ナノワイヤである、項目２１に記載の複合透明導電体。
（項目２５）
８５％より高い光透過性と、１０００Ω／□未満のシート抵抗とを有する、項目２１に記載の複合透明導電体。
（項目２６）
前記一次導電性媒体および前記金属酸化物膜は、電気的に連結される、項目２１に記載の複合透明導電体。
（項目２７）
前記連続導電性薄膜は、導電性ポリマー膜である、項目１に記載の複合透明導電体。
（項目２８）
前記導電性ポリマー膜は、ポリ（アセチレン）、ポリ（ピロール）、ポリ（チオフェン）、ポリ（アニリン）、ポリ（フルオレン）、ポリ（３−アルキルチオフェン）、ポリ（３，４−エチレンジオキシチオフェン）、ポリテトラチアフルバレン、ポリナフタレン、ポリパラフェニレン、ポリ（パラフェニレンスルフィド）、またはポリ（パラフェニレンビニレン）である、項目２７に記載の複合透明導電体。
（項目２９）
前記金属ナノワイヤは、前記導電性ポリマー膜の上に配置される、項目２７に記載の複合透明導電体。
（項目３０）
前記導電性ポリマー膜は、前記金属ナノワイヤの層の上に配置される、項目２７に記載の複合透明導電体。
（項目３１）
前記金属ナノワイヤは、前記導電性ポリマー膜の中に埋め込まれる、項目２７に記載の複合透明導電体。
（項目３２）
８５％より高い光透過性と、１０００Ω／□未満のシート抵抗とを有する、項目２７に記載の複合透明導電体。
（項目３３）
複数の金属ナノワイヤまたは複数の金属ナノチューブを含む一次導電性媒体と、
該一次導電性媒体に連結される二次導電性媒体であって、連続導電性薄膜である二次導電性媒体と
を備える複合透明導電体を備える、機器。
（項目３４）
前記金属ナノワイヤは、銀ナノワイヤである、項目３３に記載の機器。
（項目３５）
前記連続導電性薄膜は、金属酸化物膜である、項目３３に記載の機器。
（項目３６）
連続導電性薄膜には、カーボンナノチューブが含まれる、項目３３に記載の機器。
（項目３７）
連続導電性薄膜は、導電性ポリマー膜である、項目３３に記載の機器。
（項目３８）
前記複合透明導電体は、第１の透明電極を形成する、項目３３に記載の機器。
（項目３９）
前記第１の透明電極に対向する第２の透明電極を形成する第２の複合透明導電体をさらに備える、項目３８に記載の機器。
（項目４０）
前記複合透明導電体は、８５％より高い光透過性と、１０００Ω／□未満のシート抵抗とを有する、項目３３に記載の機器。
（項目４１）
フラットパネルディスプレイ、タッチスクリーン、電磁遮蔽、電磁干渉機器、エレクトロルミネセント素子、または太陽電池である、項目３３に記載の機器。
（項目４２）
第１の電極と、
第２の電極であって、該第１の電極および該第２の電極の間の垂直距離は、セルギャップを規定する、第２の電極と
を備え、該第１の電極は、一次導電性媒体および二次導電性媒体を含む複合透明導電体であり、該一次導電性媒体は、該セルギャップと類似のメッシュサイズを有する金属ナノワイヤまたは金属ナノチューブを含み、該二次導電性媒体は、連続導電性薄膜または該セルギャップの約１／５から１／１００までのメッシュサイズを有するナノ構造の導電性網である、液晶ディスプレイセル。
（項目４３）
前記ナノ構造の導電性網は、前記セルギャップの約１／５から１／１０までのメッシュサイズを有する、項目４２に記載の液晶ディスプレイセル。
（項目４４）
前記ナノ構造の導電性網は、前記セルギャップの約１／１０から１／１００までのメッシュサイズを有する、項目４２に記載の液晶ディスプレイセル。
（項目４５）
前記ナノ構造の導電性網は、カーボンナノチューブである、項目４２に記載の液晶ディスプレイセル。
（項目４６）
前記ナノ構造の導電性網は、前記一次導電性媒体の前記金属ナノワイヤとは異なる金属ナノワイヤである、項目４２に記載の液晶ディスプレイセル。
（項目４７）
前記ナノ構造の導電性網は、前記一次導電性媒体の前記金属ナノチューブとは異なる金属ナノチューブである、項目４２に記載の液晶ディスプレイセル。
（項目４８）
前記二次導電性媒体は、金属酸化物膜である、項目４２に記載の液晶ディスプレイセル。
（項目４９）
前記二次導電性媒体は、導電性ポリマー膜である、項目４２に記載の液晶ディスプレイセル。
（項目５０）
前記一次導電性媒体には、銀ナノワイヤが含まれる、項目４２に記載の液晶ディスプレイセル。
（項目５１）
前記一次導電性媒体には、金ナノチューブが含まれる、項目４２に記載の液晶ディスプレイセル。
（項目５２）
前記セルギャップは、約３−５μｍの間である、項目４２に記載の液晶ディスプレイセル。
（項目５３）
前記第２の電極は、複合透明導電体である、項目４２に記載の液晶ディスプレイセル。（項目５４）
前記第１の電極は、８０−９５％の光透過性を有する、項目４２に記載の液晶ディスプレイセル。
（項目５５）
前記第１の電極は、直径が２０−８０ｎｍであり、長さが５−３０μｍである金属ナノワイヤを備える、項目４２に記載の液晶ディスプレイセル。
【図１】
2015135831.tif 000003
【図２Ａ】
2015135831.tif 000004
【図２Ｂ】
2015135831.tif 000005
【図２Ｃ】
2015135831.tif 000006
【図３Ａ−Ｂ】
2015135831.tif 000007
【図４】
2015135831.tif 000008
【図５】
2015135831.tif 000009
【図６Ａ−Ｂ】
2015135831.tif 000010
【図６Ｃ】
2015135831.tif 000011
【図７】
2015135831.tif 000012
【図８】
2015135831.tif 000013
【図９】
2015135831.tif 000014
【外国語明細書】
2015135831000001.pdf